Patent ES-2852698-T3 (ES)
Title: Resina fenólica, método de preparación, composición de apresto para fibras minerales y productos resultantes
Inventor: GIGNOUX VINCENT
IPC: C09J161/34
Filed: 2007-10-11
Granted: 2021-09-14
Abstract: Una resina fenólica líquida, prevista para usar en la constitución de una composición de apresto para fibras minerales, que consistente esencialmente en condensados de fenol-formaldehído que pertenecen a la familia de los resoles y fenol-formaldehído-amina y que tienen una capacidad de dilución en agua a 20 °C, de al menos 1000 %, estando dicha resina líquida exenta de condensados de urea-formaldehído, caracterizada por que tiene un contenido de formaldehído libre inferior o igual a 0,3 % y un contenido de fenol libre inferior o igual a 0,5 %, expresándose el contenido en peso total de líquido y por que la amina es una amina primaria de fórmula R-NH2 en donde R representa un grupo hidrocarbonado saturado o insaturado, lineal, ramificado o cíclico que contiene de 1 a 10 átomos de carbono. La resina según la reivindicación 1, caracterizada por que tiene un contenido de formaldehído libre de 0,2 % o inferior en peso total de líquido. La resina según la reivindicación 2, caracterizada por que el contenido de formaldehído libre es de 0,1 % o inferior. La resina según la reivindicación 1 a 3, caracterizada por que R contiene de 1 a 6 átomos de carbono. La resina según una de las reivindicaciones 1 a 4, caracterizada por que el grupo hidrocarbonado R tiene al menos un radical hidroxilo. La resina según la reivindicación 5, caracterizada por que la amina es monoetanolamina. La resina según una de las reivindicaciones 1 a 6, caracterizada por que tiene un contenido de formaldehído libre inferior a 0,2 %, un contenido de fenol inferior a 0,4 % y una capacidad de dilución en agua de 2000 % o superior. 8. Un método de preparación de una resina fenólica líquida según cualquiera de las reivindicaciones anteriores que esencialmente consiste en condensados de fenol-formaldehído que pertenecen a la familia de los resoles y fenol-formaldehído-amina, que tienen una capacidad de dilución en agua, a 20 °C, de 1000 % o superior, un contenido de formaldehído libre inferior o igual a 0,3 % y un contenido de fenol libre inferior o igual a 0,5 %, expresándose el contenido en peso total de líquido, que consiste en hacer reaccionar fenol y formaldehído en una relación molar de formaldehído/fenol superior a 1, en presencia de un catalizador básico, enfriar la mezcla de reacción e introducir en dicha mezcla de reacción, durante el enfriamiento, una amina que reacciona con el formaldehído libre y el fenol, mediante la reacción de Mannich, caracterizado por que se utiliza una amina primaria que se introduce al inicio del enfriamiento, teniendo dicha amina primaria la fórmula general R-NH2 en donde R representa un grupo hidrocarbonado saturado o insaturado, lineal, ramificado o cíclico que contiene de 1 a 10 átomos de carbono, y por que la mezcla de reacción se mantiene a la temperatura de introducción durante un período de 10 a 120 minutos. El método según la reivindicación 8, caracterizado por que el tiempo de introducción de la amina varía de 20 a 100 minutos, preferiblemente de 25 a 50 minutos. El método según la reivindicación 8 o 9, caracterizado por que formaldehído y fenol se hacen reaccionar en una relación molar formaldehído/fenol entre 2 y 4, preferiblemente inferior a 3, y hasta una tasa de conversión de fenol superior o igual al 93 %. El método según una de las reivindicaciones 8 a 10, caracterizado por que la amina primaria se introduce a una temperatura entre 50 y 65 °C, preferiblemente del orden de 60 °C. El método según una de las reivindicaciones 8 a 11, caracterizado por que R contiene de 1 a 6 átomos de carbono. El método según una de las reivindicaciones 8 a 12, caracterizado por que el grupo hidrocarbonado R tiene al menos un radical hidroxilo. El método según la reivindicación 13, caracterizado por que la amina es monoetanolamina. . 16. 17. 18. 19. . 21. El método según una de las reivindicaciones 8 a 14, caracterizado por que la amina primaria se añade en una cantidad de 0,2 a 0,7 mol por mol de fenol de partida, preferiblemente de 0,25 a 0,50 mol. El método según una de las reivindicaciones 8 a 15, caracterizado por que, tras el enfriamiento, la mezcla de reacción se neutraliza con un ácido en cantidad suficiente para que el pH sea inferior a 8,5, preferiblemente inferior a 7,0 y mejor aún entre 4,0 y 6,0. El método según una de las reivindicaciones 8 a 16, caracterizado por que el ácido se selecciona de ácidos sulfúrico, sulfámico, fosfórico y bórico. La composición de apresto para fibras minerales, obtenida mezclando una resina fenólica líquida según una de las reivindicaciones 1 a 7, con agua y aditivos de apresto seleccionados de urea, sulfato de amonio, silanos, aceites minerales y amoniaco. El producto de aislamiento, en particular térmico y/o acústico que comprende fibras minerales aprestadas utilizando la composición de apresto según la reivindicación 18. El uso de una composición de apresto según la reivindicación 18 para la fabricación de productos aislantes a base de fibras minerales, en particular de productos a base de fibra de vidrio o de roca. El uso de una resina según una de las reivindicaciones 1 a 7 para preparar una composición de apresto mezclando la resina con agua y aditivos seleccionados de urea, sulfato de amonio, silanos, aceites minerales y amoniaco.